(57)【要約】【課題】一酸化炭素除去性能を長期にわたって維持することができる一酸化炭素除去材、この一酸化炭素除去材を得るための一酸化炭素除去材形成用塗工液や、一酸化炭素除去材を用いた一酸化炭素除去フィルターを提供すること。【解決手段】金属酸化物に金粒子が支持された一酸化炭素除去触媒と、該一酸化炭素除去触媒と接する固体電解質とを含む。【選択図】図１
2013230426.tif 000002
【特許請求の範囲】
【請求項１】
金属酸化物に金粒子が支持された一酸化炭素除去触媒と、該一酸化炭素除去触媒と接する固体電解質とを含むことを特徴とする一酸化炭素除去材。
【請求項２】
通気性を有する基材上に、金属酸化物に金粒子が支持された一酸化炭素除去触媒と、該一酸化炭素除去触媒と接する固体電解質とが含まれた一酸化炭素除去材が付着されていることを特徴とする一酸化炭素除去フィルター。
【請求項３】
前記一酸化炭素除去材が、１又は２以上の金属塩水和物によって、前記通気性を有する基材上に付着されていることを特徴とする請求項２に記載の一酸化炭素除去フィルター。
【請求項４】
金属酸化物に金粒子が支持された一酸化炭素除去触媒と、固体電解質を含むことを特徴とする一酸化炭素除去材形成用塗工液。
【発明の詳細な説明】
【技術分野】
【０００１】
本発明は、一酸化炭素除去材、一酸化炭素除去フィルター、及び一酸化炭素除去材形成用塗工液に関する。
【背景技術】
【０００２】
一酸化炭素は非常に中毒性の強いガスであり、生活環境の空気中に共存すると人体に深刻な影響を及ぼすことが知られている。具体的には、一酸化炭素は酸素と比べて２００倍以上も血液中のヘモグロビンと結びつきやすく、一酸化炭素を吸入するとヘモグロビンは、酸素と結びつくことができず、血液の酸素運搬能力が低下し、酸素不足に陥り、いわゆる一酸化炭素中毒を引き起こす。
【０００３】
通常、生活空間において問題となる一酸化炭素の発生源として煙草の煙が知られており、煙草の喫煙、及び受動喫煙の健康への被害が問題となってきている。煙草の煙には、一般的に、一酸化炭素が１〜３％程度含まれている。一酸化炭素と血液中のヘモグロビンとが結びついた一酸化炭素ヘモグロビンの体内での半減期は３〜４時間程度であることから、１本の煙草の喫煙で、血液中の一酸化炭素ヘモグロビンは１〜２％増加するといわれている。したがって、常時喫煙する人は慢性的な酸素不足に陥っていることになる。また、煙草の煙中の一酸化炭素濃度は、主流煙が１本当たり３０ｍｇであるのに対し、副流煙が１本あたり１５０ｍｇであり、受動喫煙による一酸化炭素の影響が深刻となっている。
【０００４】
煙草の煙による一酸化炭素の影響を排除するためには、全面禁煙とすることが望ましいが、小規模の飲食施設、遊技施設など全面禁煙ができない場所も多く、近時では、いわゆる分煙設備や、分煙技術のニーズが高まりつつある。煙草の煙に含まれる有害物質は、主としてニコチン、タール、一酸化炭素である。これらの有害物質のうち、ニコチンやタールは、有機物であり、通常のフィルターで物理的に除去することが可能であるが、一酸化炭素は気体であることから、上記ニコチンやタールのように物理的に除去することができず、現在のところ、排気により除去するほかは方法がなかった。
【０００５】
しかしながら、喫煙場所から単に煙草の煙を廃棄するだけでは、一酸化炭素の除去としては不十分であり、一酸化炭素を完全に除去するためには、大掛かりな配管工事が必要であり、導入コストの観点から分煙設備の普及の妨げとなっていた。このような状況下、排気が不十分な空間であっても一酸化炭素を除去することができるフィルターが望まれており、具体的には、従来のフィルターを用いて一酸化炭素を除去することが望まれている。
【０００６】
近時、金属酸化物の表面に金粒子を支持させた触媒が、一酸化炭素を分解することが知られており、この分野に関する種々の研究が進められている。具体的には、一酸化炭素は、金属酸化物と金粒子との接合界面において酸化され、二酸化炭素となることで除去されることが知られている。例えば、非特許文献１には、金粒子を金属酸化物の表面に支持させた触媒が、室温環境下において一酸化炭素を効率的に酸化除去できることが報告されている。また、特許文献１、２には、このような触媒の製造方法が提案されている。具体的には、特許文献１には、触媒を固相混合還元法で製造する技術が提案されており、特許文献２には、触媒を沈殿析出法で製造する技術が提案されている。
【０００７】
しかしながら、上記特許文献１、２で提案がされている製造方法を用いて製造された触媒では、金属酸化物と金粒子との接合界面に汚染物質が付着した場合、例えば、空気中に存在する有機物等の浮遊物が付着した場合には、触媒活性点の減少に伴う触媒性能の低下を引き起こし、その性能を長期にわたって維持することができない問題が生じうる。
【先行技術文献】
【特許文献】
【０００８】
【特許文献１】特開２００８−２５９９９３号公報
【特許文献２】特開２００９−２４０９５１公報
【非特許文献】
【０００９】
【非特許文献１】春田正毅（Ｍ．Ｈａｒｕｔａ）著，「Ｓｉｚｅ−ａｎｄ  ｓｕｐｐｏｒｔ−ｄｅｐｅｎｄｅｎｃｙ  ｉｎ  Ｔｈｅ  ｃａｔａｌｙｓｉｓ  ｏｆ  ｇｏｌｄ」，（ｃａｔａｌｙｓｉｓ  Ｔｏｄａｙ  ３６（１９９７）  １５３−１６６
【発明の概要】
【発明が解決しようとする課題】
【００１０】
本発明はこのような状況に鑑みてなされたものであり、一酸化炭素除去性能を長期にわたって維持することができる一酸化炭素除去材を提供すること、及び一酸化炭素除去材形成用塗工液や、この一酸化炭素除去材を用いた一酸化炭素除去フィルターを提供することを主たる課題とする。
【課題を解決するための手段】
【００１１】
上記課題を解決するための発明は、一酸化炭素除去材であって、金属酸化物に金粒子が支持された一酸化炭素除去触媒と、該一酸化炭素除去触媒と接する固体電解質とを含むことを特徴とする。
【００１２】
また、上記課題を解決するための本発明は、一酸化炭素除去フィルターであって、通気性を有する基材上に、金属酸化物に金粒子が支持された一酸化炭素除去触媒と、該一酸化炭素除去触媒と接する固体電解質とが含まれた一酸化炭素除去材が付着されている一酸化炭素除去材が付着されていることを特徴とする。
【００１３】
上記の発明にあっては、前記一酸化炭素除去材が、１又は２以上の金属塩水和物によって、前記通気性を有する基材上に付着されていてもよい。
【００１４】
また、上記の課題を解決するための本発明は、一酸化炭素除去材用塗工液であって、金属酸化物に金粒子が支持された一酸化炭素除去触媒と、固体電解質を含むことを特徴とする。
【発明の効果】
【００１５】
本発明の一酸化炭素除去材によれば、一酸化炭素除去性能を長期間にわたって維持することができる。また、本発明の一酸化炭素除去フィルターにおいても、上記と同様の効果を奏し得ることができ、本発明の一酸化炭素除去材用塗工液によれば、上記の効果を奏し得る一酸化炭素除去材を得ることができる。
【図面の簡単な説明】
【００１６】
【図１】本発明の実施形態にかかる一酸化炭素除去材の一例を示す概略断面図である。
【図２】本発明の一酸化炭素除去フィルターの構成を説明するための一部拡大正面図である。
【発明を実施するための形態】
【００１７】
以下、図面を参照しながら、本発明の実施形態について詳細に説明する。なお、本発明は以下に説明する形態に限定されることはなく、技術思想を逸脱しない範囲において種々変形を行なって実施することが可能である。また、添付の図面においては、説明のために上下、左右の縮尺を誇張して図示することがあり、実際のものとは縮尺が異なる場合がある。
【００１８】
＜一酸化炭素除去材＞
はじめに本発明の実施形態にかかる一酸化炭素除去材について説明する。
【００１９】
図１は、本発明の実施形態にかかる一酸化炭素除去材の構造および作用を説明するための概略断面図である。
【００２０】
図１に示すように、本実施形態にかかる一酸化炭素除去材１００は、金属酸化物１１に金粒子１２が支持された一酸化炭素除去触媒１０と、固体電解質１３とが接した構成をとる。この構成を有する本発明の一酸化炭素除去材１００によれば、本発明の一酸化炭素除去材１００を構成する一酸化炭素除去触媒１０によってもたらされる一酸化炭素除去性能を長期にわたって維持することができる。本発明によって、一酸化炭素除去性能が長期にわたって維持される詳細なメカニズムは現在のところ必ずしも明らかではないが、以下の理由によるものと推測される。
【００２１】
一酸化炭素除去材１００を構成する一酸化炭素除去触媒１０によれば、金属酸化物１１と金粒子１２との接合界面において一酸化炭素を酸化せしめ二酸化炭素とすることができる。この触媒活性は、金属酸化物１１と金粒子１２との接合界面において電荷の移動が行われることで発現するものと考えられる。
【００２２】
ところで、大気中には、一酸化炭素のみならず、各種の汚染物質、たとえば有機物が存在しており、この汚染物質等が金属酸化物１１と金粒子１２との接合界面、或いは接合界面近傍に付着した場合は、触媒活性、具体的には、一酸化炭素除去性能が低下することとなる。この触媒活性の低下は、汚染物質が、金属酸化物１１と金粒子１２との電荷の移動を阻害することによるものと考えられる。また、本願発明者は、汚染物質が付着すること以外にも、大気中に存在する有機物が、触媒反応によってカルボニル基を有する副生成物を生成させ、この副生成物が、金属酸化物１１と金粒子１２との接合界面、或いは接合界面近傍に付着する現象を確認した。この副生成物の存在も、触媒活性の低下を引き起こす要因となるものと推測される。
【００２３】
ここで、本発明の一酸化炭素除去材１００は、上記触媒活性を発現する一酸化炭素除去触媒１０に加え、該一酸化炭素除去触媒１０と接する固体電解質１３をその基本構成に含む。したがって、汚染物質や、副生成物によって、金属酸化物１１と金粒子１２との接合界面における電荷の移動が阻害された場合であっても、一酸化炭素除去触媒１０に接している固体電解質の存在によって、金属酸化物１１と金粒子１２との接合界面への電荷の移動を補助することができ、これにより、一酸化炭素除去性能を長期にわたって維持することができているものと推測される。
【００２４】
（金属酸化物）
一酸化炭素除去触媒１０を構成する金属酸化物１１としては、後述する金粒子１２を支持することができ、金粒子１２と協働して一酸化炭素を酸化せしめ二酸化炭素とすることができれば特に限定されることはない。具体的には、（ｉ）酸化亜鉛、酸化鉄、酸化銅、
酸化ランタン、酸化チタン、酸化コバルト、酸化ジルコニウム、酸化マグネシウム、酸化ベリリウム、酸化ニッケル、酸化クロム、酸化スカンジウム、酸化カドミウム、酸化インジウム、酸化スズ、酸化マンガン、酸化バナジウム、酸化セリウム、酸化アルミニウム、酸化ケイ素などの単一金属の金属酸化物、（ｉｉ）亜鉛、鉄、銅、ランタン、チタン、コバルト、ジルコニウム、マグネシウム、ベリリウム、ニッケル、クロム、スカンジウム、カドミウム、インジウム、スズ、マンガン、バナジウム、セリウム、アルミニウム、ケイ素などからなる群から選ばれる２種以上の金属の複合酸化物などを例示することができる。
【００２５】
上記の中でも、金粒子１２との相性やコストなどの観点から酸化チタンや、酸化亜鉛を用いることが好ましい。
【００２６】
金属酸化物１１の形状についても特に限定はなく、球状、回転楕円体状、多角形状、又は鱗片状などのあらゆる形状のものが使用可能である。また、金属酸化物１１の形態についても特に限定はなく、稠密体、多孔体、発泡体、中空体、積層体など任意の形態のものが使用可能である。
【００２７】
金属酸化物１１の大きさについても特に限定はないが、５ｎｍ以上１ｍｍ以下の範囲内であることが好ましく、５０ｎｍ以上０．１ｍｍ以下の範囲内であることがさらに好ましく、１μｍ以上３０μｍ以下の範囲内であることが特に好ましい。なお、金属酸化物１１の大きさは、レーザー回折／散乱式粒度分布測定により測定される平均粒子径（体積中位粒子径：Ｄ５０）である。また、金属酸化物１の平均粒子径は、測定された電子顕微鏡観察結果のデータを、粒子認識ツールを用いて識別し、認識された粒子の画像から取得した形状データをもとに粒度分布のグラフを作成し、この粒度分布のグラフから算出することができる。粒度分布のグラフは、例えば、電子顕微鏡観察結果を画像解析式粒度分布測定ソフトウェア（株式会社マウンテック製、ＭＡＣ  ＶＩＥＷ）を用いて作成可能である。
【００２８】
（金粒子）
金粒子１２としては、金属酸化物と協働して、上記の一酸化炭素除去性能を発揮できるものであれば、特に限定はなく、従来公知のものを適宜選択して用いることができる。
【００２９】
金粒子１２の大きさについても特に限定はないが、いわゆるナノ粒子とすることが好ましく、具体的には、平均粒径を２０ｎｍ以下とすることが好ましく、２ｎｍ〜８ｎｍ、特には、４ｎｍ〜６ｎｍの範囲内であることが更に好ましい。この大きさとすることにより、常温においても一酸化炭素除去作用を発揮できるからである。なお、金粒子１２の大きさは、上記金属酸化物と同じ測定方法により測定した値である。
【００３０】
金粒子１２の支持量についても特に限定することはないが、前記金属酸化物１１に対して、０．００１質量％〜１０質量％であることが好ましく、より好ましくは０．０１質量％〜５質量％である。例えば、金粒子を用いる場合、金の支持量が０．００１質量％より少ないと触媒の活性が低下するので好ましくなく、また金の支持量を１０質量％より多くしても、金を上記の範囲内で支持させた場合と比較して、触媒の活性の更なる向上が望めず、金が無駄になるので好ましくない。
【００３１】
一酸化炭素除去触媒１０の製造方法としては、従来公知の種々の方法を適宜採用することができる。具体的には、例えば、含浸法、共沈法、析出沈殿法、表面析出還元法、気相蒸着法、さらには固相混合法などを挙げることができる。
【００３２】
（固体電解質）
本実施形態にかかる一酸化炭素除去材１００を構成する固体電解質としては、固体であり、かつ電荷の移動を行うことができる性質を有するものであれば、いかなるものであっても使用可能である。固体電解質の一例としては、Ｚｎ、Ｎｉ、Ｓｎ、Ｔｉ、Ａｌ、Ｖ、Ｉｎ、Ｓｒ、Ｂａ、Ｍｇ、Ｓｉの酸化物等を挙げることができる。これらの酸化物は、１種の元素を含む酸化物であってもよく、２種以上の元素を含む複合酸化物であってもよい。
【００３３】
上記で例示した固体電解質１３を、一酸化炭素除去触媒１０と接することで、一酸化炭素除去性能を長期にわたって維持することが可能となる。これは、上述したように、金属酸化物１１と金粒子１２との接合界面が汚染され、金属酸化物１１と金粒子１２との電荷の移動が阻害された場合であっても、固体電解質１３によって電荷の移動を補助することができることによるものと推測される。
【００３４】
固体電解質１３は、上述したように、電荷の移動の補助を目的とすることから、その形態について特に限定はなく、一酸化炭素除去触媒１０と、粒子の状態で接していてもよく、皮膜の状態で接していてもよい。
【００３５】
固体電解質１３が粒子状である場合に、固体電解質１３の粒子径は、５ｎｍ以上０．１ｍｍ以下の範囲内であることが好ましい。また、固体電解質１３が皮膜状である場合には、金属酸化物の全表面に対し、１〜３０％の範囲内で接していることが好ましい。
【００３６】
本発明の一酸化炭素除去材１００における、一酸化炭素除去触媒１０と、固体電解質との配合比についても特に限定はないが、一酸化炭素除去触媒を１００質量部とした場合に、固体電解質１３は、５質量部以上５０質量部以下の範囲内で一酸化炭素除去触媒１０と接していることが好ましい。固体電解質が５質量部未満である場合には、電荷の補助効果が低下する傾向にあり、一方で、５０質量部を超えると、一酸化炭素が、金属酸化物１１と金粒子１２との接合界面にアタックしにくくなる傾向にあるためである。
【００３７】
本発明の一酸化炭素除去材１００の製造方法について特に限定はなく、例えば、後述する一酸化炭素除去材形成用塗工液を、塗工・乾燥することで製造することができる。
【００３８】
＜一酸化炭素除去材形成用塗工液＞
次に、本発明の一酸化炭素除去材形成用塗工液（以下、本発明の塗工液という）について説明する。本発明の塗工液は、金属酸化物に金粒子が支持された一酸化炭素除去触媒と、固体電解質を含むことを特徴とするものである。
【００３９】
本発明の塗工液に含まれる、一酸化炭素除去触媒は、上記本発明の一酸化炭素除去材１００で説明したものをそのまま用いることができ、ここでの詳細な説明は省略する。固体電解質についても同様である。また、一酸化炭素除去触媒と、固体電解質との好ましい配合比についても同様である。
【００４０】
本発明の塗工液の調製に用いられる溶媒についても特に限定はなく、一酸化炭素除去触媒や、固体電解質を良好に分散させるものを好適に使用可能である。たとえば、エタノール、メタノール、イソブタノール、イソプロピルアルコール、メチルエチルケトン、トルエン等を挙げることができる。
【００４１】
また、塗工液中には、後述する一酸化炭素除去フィルターで用いられるバインダー等を含ませることもできる。
【００４２】
＜一酸化炭素除去フィルター＞
次に、本発明の一酸化炭素除去フィルターについて説明する。
【００４３】
図２は、本発明の一酸化炭素除去フィルターの構成を説明するための一部拡大正面図である。
【００４４】
図２に示すように、本発明の一酸化炭素除去フィルター３０は、通気性を有する基材３１上に前記で説明した本発明の一酸化炭素除去材１００が付着されていることに特徴を有している。
【００４５】
（通気性を有する基材）
ここで、一酸化炭素除去フィルター３０を構成する通気性を有する基材３１については、特に限定されるものではなく、従来からフィルターの基材として用いられている種々のものから適宜選択して用いることができる。なお、本願でいう「通気性を有する基材」とは、当該基材を構成する材料そのものに通気性がある場合は言うまでもなく、当該基材を構成する材料そのものには通気性がない場合であっても、その材料を用いてたとえばメッシュ形状とすることにより、全体として通気性が発揮されるものであってもよい。したがって、通気性を有する基材３１を構成する材料としては、各種樹脂、各種繊維、各種金属、など種々の材料を挙げることができ、当該基材の形状・状態としては、メッシュ状、編み目状、ストライプ状、綿状など、種々の形状・状態を挙げることができる。中でも、通気性を有する基材３１として、不織布素材や、コルゲート素材を用いることが好ましい。不織布素材やコルゲート素材としては、例えば、高分子、紙、金属、炭素繊維等を挙げることができる。これらの素材は、元来フィルターとしての性能が高く、また加工性にも優れており、コストパフォーマンスも高いからである。
【００４６】
上記のような通気性を有する基材３１に一酸化炭素除去触媒１０を付着する方法については特に限定することはなく、従来公知の方法から適宜選択することができる。具体的には、例えば、各種バインダー（図示せず）を用いて基材３１上に付着する方法を挙げることができる。
【００４７】
この場合において、用いられるバインダーとしては特に限定されることはないが、例えば、１又は２以上の金属塩水和物を含むバインダーを用いることが好ましく、さらに具体的には、珪酸塩水和物、アルミニウム塩水和物、カルシウム塩水和物のいずれか１以上を含むバインダーを用いることが好ましい。これらのバインダーはいずれも無機系のバインダーであるため、一酸化炭素除去触媒１０の性能を妨害することがないからである。
【実施例】
【００４８】
以下に実施例と比較例を挙げて本発明を説明する。
【００４９】
（実施例１）
テトラクロロ金酸四水和物（ＨＡｕＣｌ4・４Ｈ2Ｏ）（関東化学社製）６２．８ｍｇを蒸留水１５０ｍｌに加えて攪拌し、金イオン水溶液を作成した。また、水酸化ナトリウム（ＮａＯＨ）０．４ｇを蒸留水１００ｍｌに加えて攪拌し、水酸化ナトリウム水溶液を作製した。
【００５０】
上記金イオン水溶液を７０℃に加熱し、上記で作製した水酸化ナトリウム水溶液を滴下しながら、ｐＨを７から８の範囲に調整した。次いで、金属酸化物である酸化チタン粒子（Ｐ２５）（日本エアロジル社製）１ｇを加え、金イオン水溶液の温度を７０℃に保ちつつ、水酸化ナトリウム水溶液を滴下しながらｐＨを７から８に保ち、１時間攪拌した。次いで、蒸留水１Ｌでの水洗を５回繰り返し、上澄み液を除去し、ｐＨが変化しなくなるまで洗浄を行った。その後、沈殿物をろ過、洗浄し、１２０℃で１２時間乾燥して、一酸化炭素除去触媒の粉体を得た。
【００５１】
得られた粉体を、透過型電子顕微鏡（ＴＥＭ）を用いて観察したところ、粒径が１０ｎｍ以下の金ナノ粒子が酸化チタンに支持された構造をしていることが確認された。
【００５２】
一酸化炭素除去触媒の粉体および、固体電解質としての酸化チタン粒子（Ｐ２５）（日本エアロジル社製）を一酸化炭素除去触媒の５ｗｔ％量を混合し、遊星ボールミルを用いて平均粒径５μｍまで粉砕した。
【００５３】
得られた混合物を５０ｍｌのエタノール溶液に加え、超音波を加えて凝集物が無い均一なスラリーを得た。
【００５４】
一酸化炭素除去フィルター用の基材として、３００ｍｍ×３００ｍｍの大きさのポリエステル製不織布ＦＲ―６２００（日本バイリーン社製）を用い、この不織布をハイドロフルオロエーテル洗浄液ＮＯＶＥＣ７１００（３Ｍ社製）に浸漬、超音波洗浄し、乾燥した。
【００５５】
上記で得られたスラリーを不織布にベーカーアプリケーターを用いて塗布し、余分なインクを除去したのち、１００℃で乾燥することで、実施例１の一酸化炭素除去フィルターを得た。この一酸化炭素除去フィルターを、走査型電子顕微鏡（ＳＥＭ）を用いて観察したところ、図１、図２に示すように、金属酸化物の表面に金粒子が支持されているとともに、金属酸化物と固体電解質が接している一酸化炭素除去材が、繊維表面に固着されていることが確認できた。
【００５６】
（実施例２）
固体電解質を酸化チタンから酸化亜鉛（０．０２μｍ和光純薬社製）に変えた以外は、全て実施例１と同様にして、実施例２の一酸化炭素除去フィルターを得た。この一酸化炭素除去フィルターを、走査型電子顕微鏡（ＳＥＭ）を用いて観察したところ、図１、図２に示すように、金属酸化物の表面に金粒子が支持されているとともに、金属酸化物と固体電解質が接している一酸化炭素除去材が、繊維表面に固着されていることが確認できた。
【００５７】
（比較例１）
固体電解質を用いない以外は全て実施例１と同様にして、比較例１の一酸化炭素除去フィルターを得た。この一酸化炭素除去フィルターを、走査型電子顕微鏡（ＳＥＭ）を用いて観察したところ、固体電解質が接していない一酸化炭素除去触媒が、繊維表面に固着されていることが確認できた。
【００５８】
（一酸化炭素除去率の測定）
実施例１の一酸化炭素除去フィルターに、たばこの副流煙に含まれる濃度８００ｐｐｍの一酸化炭素ガスを毎分５０ｍｌの流量で１２時間、コンプレッサーにより圧縮した大気を毎分５０ｍｌの流量で１２時間通気させる操作を３回繰り返し、熱伝導度検出器（ＴＣＤ）ガスクロマトグラフィー装置を用いて、通過ガスを分析した。なお、コンプレッサーにより圧縮した大気は、周辺の空気から汚染物質を除去せずに送り込まれるものであり、触媒の劣化につながる雑ガスや、チリ等の汚染物質の運搬媒体となっている。
【００５９】
上記通過ガスの分析を行った結果、実施例１では９３％の一酸化炭素が除去され、二酸化炭素に変換されていることが確認できた。同様にして、実施例２、比較例１の一酸化炭素除去フィルターについても一酸化炭素除去率の測定を行ったところ、実施例２では８６％の一酸化炭素が除去され、二酸化炭素に変換されていることが確認でき、比較例１では４１％の一酸化炭素が除去され、二酸化炭素に変換されていることが確認できた。このことから、固体電解質と一酸化炭素除去触媒が接している本発明が、汚染物質が存在する環境下でも一酸化炭素除去性能を長期にわたって維持できることが確認できた。
【符号の説明】
【００６０】
１００・・・一酸化炭素除去材
１０・・・一酸化炭素除去触媒
１１・・・金属酸化物
１２・・・金粒子
１３・・・固体電解質
３０・・・一酸化炭素除去フィルター
３１・・・通気性を有する基材
【図１】
2013230426.tif 000003
【図２】
2013230426.tif 000004